(57)【要約】【課題】本発明は、粒子による新規な柄を達成しながら、耐熱性にも優れた水回り用樹脂成形体を提供する。【解決手段】マトリックスと、前記マトリックス中に分散された粒子と、を備えてなる水回り用樹脂成形体であって、前記マトリックスはエポキシ樹脂配合物からなり、前記粒子は前記マトリックスとは異なる組成のエポキシ樹脂配合物より構成され、かつ、前記水回り用樹脂成形体の表面を基準線としたフェレット径で１ｍｍ以上の大きさを有する粒子であり、さらに、前記マトリックスと前記粒子とをあわせた全体重量に対する前記粒子の配合重量の割合が５０ｗｔ％以下であることを特徴とする水回り用樹脂成形体を提供する。【選択図】図４
2008174603.tif 000002
【特許請求の範囲】
【請求項１】
マトリックスと、前記マトリックス中に分散された粒子と、を備えてなる水回り用樹脂成
形体であって、
前記マトリックスはエポキシ樹脂配合物からなり、
前記粒子は前記マトリックスとは異なる組成のエポキシ樹脂配合物より構成され、
かつ、前記水回り用樹脂成形体の表面を基準線としたフェレット径で１ｍｍ以上の大きさ
を有する粒子であり、
さらに、前記マトリックスと前記粒子とをあわせた全体重量に対する前記粒子の配合重量の割合が５０ｗｔ％以下であることを特徴とする水回り用樹脂成形体。
【請求項２】
前記水回り用樹脂成形体の裏面に塗装部を備えることを特徴とする請求項１記載の水回り用樹脂成形体。
【発明の詳細な説明】
【技術分野】
【０００１】
本発明は、耐熱性および新規な柄を備えた水回り用樹脂成形体に関する。
【背景技術】
【０００２】
近年、粒子を樹脂に配合することで様々な意匠を有する水回り用樹脂成形体が提案され
ている。塗装を施した粒子を配合したもの（例えば、特許文献１参照。）、透明性の粒子
を配合したもの（例えば、特許文献２参照。）、ナノサイズの無機粒子を配合したもの（
例えば、特許文献３参照。）などが開示されている。
【０００３】
しかしながら、文献１では、大理石調合成樹脂製品を粉砕して得られた粒子に着色した
ものを原料として再度使用することで大理石調合成樹脂へのリサイクルを図ったものであ
り、不透明な大理石調の意匠を有する。
【０００４】
また、文献２では、マトリックスとなる樹脂に溶解性を持つ透明粒子を配合することで
、深みのある質感を出しながら強度も得られるというものである。しかし、マトリックス
となる樹脂に無機充填材を配合していることから、透明性が十分とは言えず、また溶解性
透明樹脂粒子を使用していることから、十分な耐熱性が得られない場合があった。
【０００５】
また、文献３では、無機粒子を添加しても透明性は高いが、柄としては形成していなか
った。
【０００６】
【特許文献１】特開平１０−２４９８６０
【特許文献２】特許２８１３５２７
【特許文献３】特開２００４−２５０５２１
【発明の開示】
【発明が解決しようとする課題】
【０００７】
本発明は、粒子による新規な柄を達成しながら、耐熱性にも優れた水回り用樹脂成形体
を提供することである。
【課題を解決するための手段】
【０００８】
本発明では、上記課題を解決すべく、
マトリックスと、前記マトリックス中に分散された粒子と、を備えてなる水回り用樹脂成
形体であって、
前記マトリックスはエポキシ樹脂配合物からなり、
前記粒子は前記マトリックスとは異なる組成のエポキシ樹脂配合物より構成され、
かつ、前記水回り用樹脂成形体の表面を基準線としたフェレット径で１ｍｍ以上の大きさ
を有する粒子であり、
さらに、前記マトリックスと前記粒子とをあわせた全体重量に対する前記粒子の配合重量の割合が５０ｗｔ％以下であることを特徴とする水回り用樹脂成形体を提供する。
【０００９】
本発明の好ましい様態においては、前記水回り用樹脂成形体の裏面に塗装部を備える水
回り用樹脂成形体を提供する。
【発明の効果】
【００１０】
本発明によれば、耐熱性を有し新規な柄を実現する、水回り用樹脂成形体を提供可能と
なる。
【発明を実施するための最良の形態】
【００１１】
以下に、本発明の最良の形態について説明する。
本発明の一形態は、マトリックスと、前記マトリックス中に分散された粒子と、を備え
てなる水回り用樹脂成形体であって、
前記マトリックスはエポキシ樹脂配合物からなり、
前記粒子は前記マトリックスとは異なる組成のエポキシ樹脂配合物より構成され、
かつ、前記水回り用樹脂成形体の表面を基準線としたフェレット径で１ｍｍ以上の大きさ
を有する粒子であり、
さらに、前記マトリックスと前記粒子とをあわせた全体重量に対する前記粒子の配合重量の割合が５０ｗｔ％以下であることを特徴とする水回り用樹脂成形体を提供可能とした。
【００１２】
本発明の水回り用樹脂成形体の作製方法は、エポキシ樹脂配合物中にマトリックスと異
なる組成のエポキシ樹脂配合物からなる１ｍｍ以上の粒子を混合し、これを型内に充填し
たのち加熱硬化させる。
【００１３】
本発明における粒子は、エポキシ樹脂配合物による成形体を予め作製し、粉砕すること
で得られる。エポキシ樹脂配合物は耐熱性に優れているため、粉砕熱により融解して粉砕
機内に固着することはなく、通常の粉砕機で可能である。例えば、ジョークラッシャー、
ハンマーミル、カッターミル、ウィレー粉砕機、ピンミル、ロールミル等の粉砕機が挙げ
られ、粉砕した後、振動篩等で分級し所望の粒子を得る。
【００１４】
本発明の水回り用樹脂成形体の成形方法としては注型法が好ましい。型内に予め粒子を
入れた状態でマトリックスとなるエポキシ樹脂配合物を注型してもよく、またマトリック
スとなるエポキシ樹脂配合物と粒子を混合したものを注型してもよい。型内に充填した後
、これを６０〜１４０℃に加熱して硬化させる。その後、型から取り出し、水回り用樹脂
成形体が得られる。必要に応じてアフターキュアを行ってもよい。
【００１５】
本発明のエポキシ樹脂配合物とは、エポキシ樹脂主剤と硬化剤からなる。
【００１６】
本発明のエポキシ樹脂主剤としては、例えば、芳香族系エポキシ樹脂として、ビスフェ
ノールＡ型エポキシ樹脂、ビスフェノールF型エポキシ樹脂、フェノールノボラック型エ
ポキシ樹脂、クレゾールノボラック型エポキシ樹脂等が挙げられ、脂肪族系エポキシ樹脂
として、水添ビスフェノールA型エポキシ樹脂、ポリオレフィン型エポキシ樹脂、脂環式
エポキシ樹脂、等が挙げられる。さらにはこれらエポキシ樹脂について、重合度の異なる
もの、ハロゲンを導入して難燃性を付与したもの、各種変性したもの、共重合したもの、
等が挙げられる。
【００１７】
本発明の硬化剤としては、例えば、アミン系硬化剤として、鎖状脂肪族アミンであるエ
チレンジアミン、ジエチレントリアミン、ヘキサメチレンジアミン等や、環状アミンであ
るイソフォロンジアミン、ビス（アミノメチル）シクロヘキサン、ビス（４−アミノ−３
−メチルジンクロヘキシル）メタン等、さらには芳香族アミンであるｍ−キシレンジアミ
ン、メタフェニレンジアミン、ジアミノジフェニルメタン等が挙げられ、酸無水物系硬化
剤として、脂肪族酸無水物であるドデセニル無水コハク酸、ポリアジビン酸無水物、等や
、脂環式酸無水物であるテトラヒドロ無水フタル酸、メチルテトラヒドロ無水フタル酸、
ヘキサヒドロ無水フタル酸、メチルヘキサヒドロ無水フタル酸、無水メチルハイミック酸
等、さらには芳香族酸無水物である無水フタル酸、無水トリメット酸、無水ピロメリット
酸、ベンゾフェノンテトラカルボン酸等が挙げられる。        
【００１８】
本発明における異なる組成のエポキシ樹脂配合物である、とは、マトリックスと粒子の
エポキシ樹脂配合物を上記エポキシ樹脂主剤や硬化剤の中から違うものを組み合わせて用
いる、もしくは複数の主剤や硬化剤の配合割合を変えた配合物である。これにより、成形
体中のマトリックスと粒子では、分子あるいは架橋構造が変化し、その結果このマトリッ
クスと粒子界面では屈折率差に由来する境界線が生じる。つまり、優れた耐熱性を持つエ
ポキシ樹脂をマトリックスおよび粒子いずれにも使用しながら、組成を異ならせることで
成形体の屈折率差を積極的に利用することが可能となる。これにより、マトリックスと粒
子で色や透明性に差がほとんどない場合でも粒子を柄として表現でき、また透明性が非常
に高いことから粒子界面が重なって視認できるような特徴的な新規な柄を形成できる。
【００１９】
また、異なる組成としては、上記エポキシ樹脂主剤と硬化剤を任意に組み合わせること
であってもよい。まず、エポキシ樹脂主剤と硬化剤がマトリックスと粒子で全く違う場合
がある。例えば、マトリックスに液状ビスフェノールＡ型エポキシ樹脂とエチレンジアミ
ンを、粒子にはビスフェノールＦ型エポキシ樹脂とイソフォロンジアミンを使用する。エ
ポキシ樹脂主剤は同一で硬化剤のみ異ならせる場合もある。マトリックスおよび粒子とも
にエポキシ樹脂主剤は液状ビスフェノールＡ型エポキシ樹脂で、硬化剤がマトリックスは
ジアミノジフェニルメタンで粒子がヘキサヒドロ無水フタル酸を使用する。硬化剤は同一
でエポキシ樹脂主剤が異なる場合もある。硬化剤はともにメチルヘキサヒドロ無水フタル
酸で、エポキシ樹脂主剤がマトリックスは液状ビスフェノールＡ型エポキシ樹脂で粒子が
脂環式エポキシ樹脂を使用する。また、重合度の違うエポキシ樹脂主剤を使用した場合も
ある。硬化剤はともにメチルヘキサヒドロ無水フタル酸で、エポキシ樹脂主剤がマトリッ
クスは液状ビスフェノールＡ型エポキシ樹脂で粒子が固形ビスフェノールＡ型エポキシ樹
脂を使用する。
【００２０】
さらに、異なる組成としては、配合量を変えることでも達成される。例としては、硬化
剤としてはいずれもヘキサヒドロ無水フタル酸を使用しながら、マトリックスはエポキシ
樹脂主剤にビスフェノールＡ型エポキシ樹脂を１００％使用し、粒子はビスフェノールＡ
型エポキシ樹脂が５０％、脂環式エポキシ樹脂が５０％の配合で行う、といった場合であ
る。これ以外にも、エポキシ樹脂主剤と硬化剤ともに配合を変える、硬化剤の配合比のみ
を変える、ということも可能である。
【００２１】
エポキシ樹脂主剤の違うものの組み合わせとして、好ましくは、ビスフェノールＡ型エ
ポキシ樹脂やビスフェノールＦ型エポキシ樹脂のような芳香族系エポキシ樹脂と脂環式エ
ポキシ樹脂や水添ビスフェノールＡ型エポキシ樹脂のような脂肪族系エポキシ樹脂の組み
合わせがよい。ベンゼン環の濃度差により屈折率差を容易に変化できるからである。また
、硬化剤についても、アミン系と酸無水物系の組み合わせでは全く構造が異なるため好ま
しく、また同じアミン系でも鎖状および環状脂肪族アミンと芳香族アミンの組み合わせ、
、脂環式や脂肪族酸無水物と芳香族酸無水物の組み合わせもベンゼン環濃度を変えること
が容易であり好ましい。
【００２２】
マトリックスと粒子の組成の違いは、各種分析手法により測定できる。エポキシ樹脂の
ような熱硬化性樹脂の成形体は不溶不融であるため分析手法は限られるが、例えば、成形
体のマトリックスおよび粒子それぞれからサンプルを採取して、熱分解ＧＣ―ＭＳにかけ
た時のピークの位置や強度を観察する手法等が挙げられる。ＩＲや固体ＮＭＲ等必要に応
じて手法を選択すればよい。
【００２３】
本発明においては粒子の大きさは、１ｍｍ以上であることが好ましい。１ｍｍ未満の粒
子を配合した水回り用樹脂成形体では粒子の界面が柄として機能せず、単に光が散乱した
半透明のものとなる。
【００２４】
本発明の粒子の大きさの測定および算出について説明する。水回り用樹脂成形体を厚み
方向に１ｍｍ程度に薄く切断し、粒子の界面を観察する。図１に観察方法の説明図を示す
。成形体の表面３を基準線４としたときのフェレット径５（Ｆｅｒｅｔ径）を切断面にあ
る１００個の粒子について計測し、単純平均をとることで粒子径を計算する。これにより
、実際に水回り用樹脂成形体を表面から見たときに柄として見えるかどうかを判断できる
。なおここでフェレット径とは、基準線に垂直な最も左の接線と右の接線の間の距離とし
て、与えられた基準線に沿った粒子の投影図の長さとして定義される。なおここで垂直な
接線とは厚み方向の線のことである。
【００２５】
本発明の一形態は前記水回り用樹脂成形体の裏面に塗装部を備えることを特徴とする。
本発明の樹脂成形体は、粒子の界面が重なって見えるという透明性の高さを備えており、
よって、裏面に塗装部を持たせることで同じ成形体であっても裏面の塗装部の色を変える
ことで容易に色替えが可能である利点がある。また、水回り用樹脂成形体において、カウ
ンター下の収納や配管を見せたくない場合があり、裏面に塗装部を設けることで新規な柄
を損なうことなく、カウンター下を隠蔽することが可能となる。
【実施例】
【００２６】
以下に実施例をあげて、本発明をより具体的に説明する。
まずはじめに作製方法を説明する。
【００２７】
実施例１
（粒子）ビスフェノールＡ型エポキシ樹脂１００重量部、メチルヘキサヒドロ無水フタル
酸８６重量部、硬化促進剤として４級アンモニウム塩３重量部を混合し、配合物を得た。
これを、離型剤を塗布したガラス板に注型し９０℃で２時間、さらに１４０℃で２時間加
熱硬化させることで、厚さ１５ｍｍの板を得た。これを、ジョークラッシャー粉砕機にて
粉砕し、得られた粒子を目開き２ｍｍの篩にかけて通過したものをさらに１ｍｍの篩にか
けて篩上に残った粒子を捕集することで、１ｍｍ〜２ｍｍの粒子を得た。
（マトリックス樹脂）脂環式エポキシ樹脂１００重量部、メチルヘキサヒドロ無水フタル
酸１２９重量部、硬化促進剤として４級アンモニウム塩３重量部を混合しマトリックス樹
脂を得た。
（成形体）上記マトリックス樹脂に粉砕粒子を５０ｗｔ％の割合で配合し、混合したものを離型処理したガラス型に注型、９０℃で２時間、さらに１４０℃で２時間加熱硬化し、厚さ１５ｍｍの板を得た。なおここで前記板は粉砕粒子がマトリックス樹脂中に分散している。
なお分散された状態とは、ランダムに配合された状態であり、量は問わない。なお後で説
明する図７、図８も分散された状態である。なおここで、粉砕粒子を５０ｗｔ％の割合で配合するとは、マトリックスと粒子の混合物全体重量に占める粒子の重量の割合が５０ｗｔ％となるように配合することである。
【００２８】
実施例２  
（粒子）目開き３ｍｍの篩を通過し目開き２ｍｍの篩上に残った粒子を捕集した以外は、
実施例１と同様にして２〜３ｍｍの粒子を製造した。
（マトリックス樹脂）ビスフェノールＡ型エポキシ樹脂５０重量部、脂環式エポキシ樹脂
５０重量部、メチルヘキサヒドロ無水フタル酸１０８重量部、硬化促進剤として４級アン
モニウム塩３重量部を混合しマトリックス樹脂を得た。
（成形体）得られたマトリックス樹脂に粉砕粒子を５０ｗｔ％の割合で配合し、混合したものを実施例１と同様に成形し厚さ１５ｍｍの板を得た。なお、粉砕粒子を５０ｗｔ％の割合で配合するとは、マトリックスと粒子の混合物全体重量に占める粒子の重量の割合が５０ｗｔ％となるように配合することである。
【００２９】
実施例３  
（粒子）目開き６ｍｍの篩を通過し目開き４ｍｍの篩上に残った粒子を捕集した以外は、
実施例１と同様にして４〜６ｍｍの粒子を製造した。
（マトリックス樹脂）実施例２と同様にしてマトリックス樹脂を得た。
（成形体）得られたマトリックス樹脂に粉砕粒子を５０ｗｔ％の割合で配合し、混合したものを実施例１と同様に成形し厚さ１５ｍｍの板を得た。なお、粉砕粒子を５０ｗｔ％の割合で配合するとは、マトリックスと粒子の混合物全体重量に占める粒子の重量の割合が５０ｗｔ％となるように配合することである。
【００３０】
実施例４  
（粒子）実施例３と同様にして４〜６ｍｍの粒子を製造した。
（マトリックス樹脂）実施例２と同様にしてマトリックス樹脂を得た。
（成形体）得られたマトリックス樹脂に粉砕粒子を４０ｗｔ％の割合で配合し、混合したものを実施例１と同様に成形し厚さ１５ｍｍの板を得た。なお、粉砕粒子を４０ｗｔ％の割合で配合するとは、マトリックスと粒子の混合物全体重量に占める粒子の重量の割合が４０ｗｔ％となるように配合することである。
【００３１】
実施例５  
（粒子）実施例３と同様にして４〜６ｍｍの粒子を製造した。
（マトリックス樹脂）実施例２と同様にしてマトリックス樹脂を得た。
（成形体）得られたマトリックス樹脂に粉砕粒子を２０ｗｔ％の割合で配合し、混合したものを実施例１と同様に成形し厚さ１５ｍｍの板を得た。なお、粉砕粒子を２０ｗｔ％の割合で配合するとは、マトリックスと粒子の混合物全体重量に占める粒子の重量の割合が２０ｗｔ％となるように配合することである。
【００３２】
実施例６  
（粒子）実施例３と同様にして４〜６ｍｍの粒子を製造した。
（マトリックス樹脂）実施例２と同様にしてマトリックス樹脂を得た。
（成形体）得られたマトリックス樹脂に粉砕粒子を５ｗｔ％の割合で配合し、混合したものを実施例１と同様に成形し厚さ１５ｍｍの板を得た。なお、粉砕粒子を５ｗｔ％の割合で配合するとは、マトリックスと粒子の混合物全体重量に占める粒子の重量の割合が５ｗｔ％となるように配合することである。
【００３３】
実施例７
（粒子）実施例３と同様にして４〜６ｍｍの粒子を製造した。
（マトリックス樹脂）実施例２と同様にしてマトリックス樹脂を得た。
（成形体）得られたマトリックス樹脂に粉砕粒子を４０ｗｔ％の割合で配合し、混合したものを実施例１と同様に成形し厚さ５ｍｍの板を得た。なお、粉砕粒子を４０ｗｔ％の割合で配合するとは、マトリックスと粒子の混合物全体重量に占める粒子の重量の割合が４０ｗｔ％となるように配合することである。
【００３４】
実施例８  
（粒子）実施例３と同様にして４〜６ｍｍの粒子を製造した。
（マトリックス樹脂）実施例２と同様にしてマトリックス樹脂を得た。
（成形体）得られたマトリックス樹脂に粉砕粒子を４０ｗｔ％の割合で配合し、混合したものを実施例１と同様に成形し厚さ３０ｍｍの板を得た。なお、粉砕粒子を４０ｗｔ％の割合で配合するとは、マトリックスと粒子の混合物全体重量に占める粒子の重量の割合が４０ｗｔ％となるように配合することである。
【００３５】
実施例９  
（粒子）目開き１５ｍｍの篩を通過し目開き１０ｍｍの篩上に残った粒子を捕集した以外
は、実施例１と同様にして１０〜１５ｍｍの粒子を製造した。
（マトリックス樹脂）実施例２と同様にしてマトリックス樹脂を得た。
（成形体）得られたマトリックス樹脂に粉砕粒子を４０ｗｔ％の割合で配合し、混合したものを実施例１と同様に成形し厚さ１５ｍｍの板を得た。なお、粉砕粒子を４０ｗｔ％の割合で配合するとは、マトリックスと粒子の混合物全体重量に占める粒子の重量の割合が４０ｗｔ％となるように配合することである。
【００３６】
実施例１０
（粒子）実施例９と同様にして１０〜１５ｍｍの粒子を製造した。
（マトリックス樹脂）実施例２と同様にしてマトリックス樹脂を得た。
（成形体）得られたマトリックス樹脂に粉砕粒子を４０ｗｔ％の割合で配合し、混合したものを実施例１と同様に成形し厚さ３０ｍｍの板を得た。なお、粉砕粒子を４０ｗｔ％の割合で配合するとは、マトリックスと粒子の混合物全体重量に占める粒子の重量の割合が４０ｗｔ％となるように配合することである。
【００３７】
実施例１１
（粒子）実施例３と同様にして４〜６ｍｍの粒子を製造した。
（マトリックス樹脂）実施例２と同様にしてマトリックス樹脂を得た。
（成形体）得られたマトリックス樹脂に粉砕粒子を４０ｗｔ％の割合で配合し、混合したものを実施例１と同様に成形し厚さ１５ｍｍの板を得た。この板の裏面に青色のウレタン塗料をスプレー塗装した塗装部を設けた。なお、粉砕粒子を４０ｗｔ％の割合で配合するとは、マトリックスと粒子の混合物全体重量に占める粒子の重量の割合が４０ｗｔ％となるように配合することである。
【００３８】
比較例１
（粒子）実施例３と同様にして４〜６ｍｍの粒子を製造した。
（マトリックス樹脂）ビニルエステル樹脂（スチレンモノマー８０％含有）１００重量部
、メチルエチルケトンパーオキサイド３重量部、ナフテン酸コバルト０．３重量部配合し
た。すなわち、主剤をエポキシではない反応性硬化樹脂を使用した。
（成形体）得られたマトリックス樹脂に粉砕粒子を５０ｗｔ％の割合で配合し、混合したものを離型処理したガラス型に注型、２５℃で６時間、さらに５０℃で１時間加熱硬化し、厚さ１５ｍｍの板を得た。なお、粉砕粒子を５０ｗｔ％の割合で配合するとは、マトリックスと粒子の混合物全体重量に占める粒子の重量の割合が５０ｗｔ％となるように配合することである。
【００３９】
比較例２
（粒子）３ｍｍ長にカットされたＰＭＭＡペレットを使用した。すなわち、使用したＰＭ
ＭＡペレットは熱可塑性樹脂であり、エポキシ樹脂に比べて耐熱性は低い。
（マトリックス樹脂）実施例２と同様にしてマトリックス樹脂を得た。
（成形体）得られたマトリックス樹脂にＰＭＭＡペレット（粒子）を５０ｗｔ％の割合で配合し、混合したものを実施例１と同様に成形し厚さ１５ｍｍの板を得た。なお、粒子を５０ｗｔ％の割合で配合するとは、マトリックスと粒子の混合物全体重量に占める粒子の重量の割合が５０ｗｔ％となるように配合することである。
【００４０】
比較例３
（粒子）３ｍｍ長にカットされたＰＭＭＡペレットを使用した。
（マトリックス樹脂）実施例２と同様にしてマトリックス樹脂を得た。
（成形体）得られたマトリックス樹脂にＰＭＭＡペレット（粒子）を２０ｗｔ％の割合で配合し、混合したものを実施例１と同様に成形し厚さ１５ｍｍの板を得た。なお、粒子を２０ｗｔ％の割合で配合するとは、マトリックスと粒子の混合物全体重量に占める粒子の重量の割合が２０ｗｔ％となるように配合することである。
【００４１】
比較例４
（粒子）目開き０．１ｍｍの篩下に落下した粒子を捕集する以外は、実施例１と同様にし
て０．１ｍｍ以下の粒子を製造した。
（マトリックス樹脂）実施例２と同様にしてマトリックス樹脂を得た。
（成形体）得られたマトリックス樹脂に粉砕粒子を３０ｗｔ％の割合で配合し、混合したものを実施例１と同様に成形し厚さ１５ｍｍの板を得た。なお、粉砕粒子を３０ｗｔ％の割合で配合するとは、マトリックスと粒子の混合物全体重量に占める粒子の重量の割合が３０ｗｔ％となるように配合することである。
【００４２】
比較例５
（粒子）実施例３と同様に４〜６ｍｍの粒子を製造した。
（マトリックス樹脂）ビスフェノールＡ型エポキシ樹脂１００重量部、メチルヘキサヒド
ロ無水フタル酸８６重量部、硬化促進剤として４級アンモニウム塩３重量部配合したもの
に、さらにシリカ（平均粒径１０μｍ）１８９部を混合した。すなわち、無機充填材も合わせたマトリックス樹脂全体に対し、無機充填材を５０ｗｔ％含む。
（成形体）得られたマトリックス樹脂に粉砕粒子を４０ｗｔ％の割合で配合し、混合したものを実施例１と同様に成形し厚さ１５ｍｍの板を得た。なお、粉砕粒子を４０ｗｔ％の割合で配合するとは、マトリックスと粒子の混合物全体重量に占める粒子の重量の割合が４０ｗｔ％となるように配合することである。
【００４３】
比較例６
（粒子）実施例３と同様に４〜６ｍｍの粒子を製造した。
（マトリックス樹脂）ビスフェノールＡ型エポキシ樹脂１００重量部、メチルヘキサヒド
ロ無水フタル酸８６重量部、硬化促進剤として４級アンモニウム塩３重量部を混合した。
すなわち、粒子と全く組成の同じマトリックス樹脂を使用した。
（成形体）得られたマトリックス樹脂に粉砕粒子を４０ｗｔ％の割合で配合し、混合したものを実施例１と同様に成形し厚さ１５ｍｍの板を得た。なお、粉砕粒子を４０ｗｔ％の割合で配合するとは、マトリックスと粒子の混合物全体重量に占める粒子の重量の割合が４０ｗｔ％となるように配合することである。
【００４４】
比較例７
（粒子）実施例３と同様に４〜６ｍｍの粒子を製造した。
（マトリックス樹脂）実施例２と同様にしてマトリックス樹脂を得た。
（成形体）得られたマトリックス樹脂に粉砕粒子を６０ｗｔ％の割合で配合し、混合したものを実施例１と同様に成形し厚さ１５ｍｍの板を得た。なお、粉砕粒子を６０ｗｔ％の割合で配合するとは、マトリックスと粒子の混合物全体重量に占める粒子の重量の割合が６０ｗｔ％となるように配合することである。
【００４５】
（分析方法）
組成分析：本発明のマトリックスと粒子で異なる組成のエポキシ樹脂であることを示す手
法である。成形体を厚み方向に１ｍｍ厚さに切断してマトリックスと粒子を認識しやすく
し、マトリックスから０．５ｍｇおよび粒子から０．５ｍｇのサンプルをそれぞれ採取し
た。これを、熱分解ＧＣ−ＭＳにより分析した。分析条件を表１に示す。
【００４６】
【表１】
2008174603.tif 000003
（評価方法）
（１）耐熱性：成形体の上に２００℃に熱した油の入った天ぷら鍋を２０分放置した後、
成形体表面の外観変化を評価した。○変色、変形、光沢変化等の著しい変化が見られない
。×著しい変化が見られる。
（２）透過率：ＡＳＴＭＤ１００３に準拠して行った。haze-gard plus (BYK gardner社
製)を使用し、成形体厚み方向の５５０ｎｍの光線を含む光源における全光線透過率を測
定した。このとき、塗装部を設けている場合はこの塗装部を切断あるいはサンディング等
で削り落とし光沢仕上げとして測定した。また、厚みは１５ｍｍ以下とし、これ以上の厚
みの場合は同様に切断もしくは削り落として１５ｍｍ以下の厚みとし光沢仕上げとした後
測定した。
（３）柄鮮明性：目視にて外観評価を行った。○成形体を表面が上面にくるように平面的
に置き、室内にて上部より観察し、粒子の輪郭が柄となって見える。×粒子の輪郭が柄と
なって見えにくい。
【００４７】
（分析結果）
実施例１についての熱分解ＧＣ−ＭＳによる分析結果を、マトリックスについて図２に、
粒子について図３に示す。なお、縦軸は検出信号強度、横軸は保持時間を表しており、図
２と図３の横軸のスケールについてはピーク位置が比較しやすいようにそろえている。
【００４８】
マトリックスの結果にはビスフェノールＡ型エポキシ樹脂由来のピークが現れ脂環式エ
ポキシ樹脂由来のピークは存在しない。一方、粒子の結果には脂環式エポキシ樹脂のピー
クが現れＢＰＡ型エポキシ樹脂由来のピークは存在しない。これらの結果は、配合内容と
一致しており、マトリックスと粒子の熱分解ＧＣ−ＭＳ分析を行うことでその組成の違い
を分析することができた。また、異なる組成として配合量を変えた場合も、熱分解ＧＣ−
ＭＳで得られたピークをマトリックスと粒子で比較することで、配合量の違いがそれぞれ
に由来するピークの強度比として測定できる。
【００４９】
（評価結果）
耐熱性、および新規な柄の透過率と鮮明性を評価した結果を表２に示す。なお、ここでい
う粒子径とは、成形体を厚み方向に１ｍｍ程度に薄く切断し、成形体の表面を基準線とし
たときのフェレット径（Ｆｅｒｅｔ径）を切断面にある１００個の粒子について計測し、
単純平均をとることで計算した。また、表中のＢＰＡとはビスフェノールＡ型エポキシ樹
脂を、脂環とは脂環式エポキシ樹脂を表し、それぞれの配合部数を併記している。また、粒子配合とは、成形体全体重量に対する粒子の重量割合を示す。
【００５０】
【表２】
2008174603.tif 000004
【００５１】
本発明の実施例１〜１１に示すようにマトリックスにエポキシ樹脂配合物を用いた場合
、２００℃に熱せられた油の入った天ぷらなべを置いた場合にも著しい外観変化等は見ら
れない。このように高い耐熱性を有することから、耐熱性の必要なキッチンカウンターや浴槽などにも使用でき、水回り用樹脂成形体全般での使用が可能である。比較例１に示したように耐熱性の低いポリエステル樹脂配合物をマトリックスに使用すると、耐熱性の高いエポキシ樹脂配合物による粒子を配合してもマトリックスのポリエステル樹脂配合物が軟化し変形することにより外観変化を起こした。衝撃強度等の機械的物性も低い。
【００５２】
実施例１〜１１のようにマトリックスにエポキシ樹脂配合物を用いかつ組成の異なるエ
ポキシ樹脂配合物を用いた粒子を配合した場合は耐熱性だけでなく透明性や柄も優れてい
る。比較例２のようにマトリックス樹脂がエポキシ樹脂配合物でも、配合粒子に耐熱性の
低いアクリル粒子を使用した場合、表面に露出したアクリル粒子自体が熱により変形し外
観変化を引き起こす。また、エポキシ樹脂配合物は硬化時に発熱および硬化収縮が起こる
ため、この影響と思われるアクリル粒子界面の白化が生じ、透明性や柄としても満足のいくものが得られなかった。さらに比較例３のように粒子の配合量を２０％に減らすことで、成形体表面近傍にアクリル粒子が存在せず、エポキシ樹脂配合物のマトリックスのみの層を形成させることが可能である。よって、表面側にはマトリックスのみで形成された層があるため、耐熱性試験で外観変化は見られない。しかし、成形時に生じるアクリル粒子界面の白化は同様に生じてしまい、柄鮮明性が劣る。
【００５３】
本発明の柄は粒子径や粒子配合量、成形体厚み等によって様々な模様が可能である。実
施例１〜３、あるいは実施例９のように粒子径を変えると、柄模様は変化するが透明性や
柄の鮮明性は確保されている。実施例３の成形体写真を図４に示す。また、実施例１１の
ように塗装部を設けると、塗装部の着色が透過して見えることで容易に色替えができる。
実施例１１の成形体写真を図５に示す。ただ、比較例４のように粒子が０．１ｍｍ以下の
場合は柄として粒子の界面を視認できず柄として機能しなかった。この比較例４の写真を
図６に示す。
【００５４】
さらに、実施例３〜６のように粒子配合量を変化させた場合、図７および図８のように
粒子層の厚みが変化していくことで柄模様が変化する。このとき、マトリックス樹脂にて成形体表面が覆われた状態であるため、著しい凹凸は生じず、透明性や柄の鮮明性は確保される。しかし、比較例７のように、粒子配合量が６０ｗｔ％になると、マトリックス樹脂表面から粒子が露出した状態で型内に充填されることになる。このまま硬化すると、図９のように、成形体表面はマトリックス樹脂表面から露出した粒子により凹凸を生じる。この凹凸で光が乱反射することで全光線透過率は４２％に低下し、成形体中の粒子界面が見えにくくなった。また凹凸があると、外観だけでなく、凹んだ部分に汚れが溜まりやすく、一度溜まった汚れは清掃しにくい、という面でも好ましくない。特にカウンターとして使用する場合、前記汚れの不具合の他にも、カウンター上に置いたものが不安定になる、置いた物を傷つけてしまう、といった不具合も生じる。
【００５５】
実施例１〜１１はいずれもマトリックスや粒子に無機充填材を含有していない。比較例
５のように無機充填材をマトリックスに５０％配合した場合には、粒子だけでなく配合し
た無機充填材による光の散乱も起こるために全光線透過率は３６．４％に低下した。よっ
て、マトリックスはせいぜい半透明となり粒子界面が重なり合うような新規な柄にはなら
なかった。本実施例は無機物を使用していないことから、切断や磨きなどの加工性も優れ
、切断面も美麗に仕上げることができる。
【００５６】
実施例１〜１１のようにマトリックスと粒子のエポキシ樹脂配合物の組成が異なる場合
には透明性と柄鮮明性を両立した成形体が得られた。比較例６のように、粒子とマトリッ
クスが全く同じ組成の場合は、全光線透過率が９０．５％と透明性は高いが、粒子とマト
リックス樹脂の屈折率差がほとんどなくなり、粒子界面が非常に見えにくくなり、柄の鮮
明性は十分ではなかった。
【図面の簡単な説明】
【００５７】
【図１】粒子径の計測方法を示した図である。
【図２】実施例１のマトリックスの熱分解GC／MSによるチャートである。
【図３】実施例１の粒子の熱分解GC／MSによるチャートである。
【図４】実施例３の外観を示した写真である。
【図５】実施例１１の外観を示した写真である。
【図６】比較例４の外観を示した写真である。
【図７】粒子配合量と粒子の充填の様子を模式的に示した図である。
【図８】粒子配合量と粒子の充填の様子を模式的に示した図である。
【図９】粒子配合量と粒子の充填の様子を模式的に示した図である。
【符号の説明】
【００５８】
１…マトリックス
２…粒子
【図１】
2008174603.tif 000005
【図２】
2008174603.tif 000006
【図３】
2008174603.tif 000007
【図４】
2008174603.tif 000008
【図５】
2008174603.tif 000009
【図６】
2008174603.tif 000010
【図７】
2008174603.tif 000011
【図８】
2008174603.tif 000012
【図９】
2008174603.tif 000013